(57)【要約】【課題】高温の状態でも容易に崩壊させることの出来る鋳型を与える高温易崩壊性シェルモールド用レジンコーテッドサンド、及びそれを用いて得られた高温易崩壊性鋳型、並びに、そのような鋳型を用いて鋳物を有利に製造する方法を提供する。【解決手段】フェノールとビスフェノールＡを質量比で５〜３０：９５〜７０の割合で用い、それらとアルデヒド成分とを反応させて得られるビスフェノールＡ変性フェノール樹脂にて、粒形係数が１．２以下である球状形状の骨材を被覆して、２００℃以上の温度で易崩壊性を示すシェルモールド用レジンコーテッドサンドを構成した。【選択図】なし【特許請求の範囲】
【請求項１】
２００℃以上の温度で易崩壊性を示す鋳型を与え得るシェルモールド用レジンコーテッドサンドにして、
フェノールとビスフェノールＡを質量比で５〜３０：９５〜７０の割合で用い、それらとアルデヒド成分とを反応させて得られるビスフェノールＡ変性フェノール樹脂にて、粒形係数が１．２以下である球状形状の骨材を被覆してなることを特徴とする高温易崩壊性シェルモールド用レジンコーテッドサンド。
【請求項２】
前記骨材の密充填時のかさ密度が、１．８ｇ／ｃｍ3 以上である請求項１に記載の高温易崩壊性シェルモールド用レジンコーテッドサンド。
【請求項３】
アルカリ金属の酸素酸塩を含有している請求項１又は請求項２に記載の高温易崩壊性シェルモールド用レジンコーテッドサンド。
【請求項４】
カルボン酸、多価アルコール及びリン酸エステルからなる群より選ばれる化合物の少なくとも１種を含有している請求項１乃至請求項３のうちの何れか１項に記載の高温易崩壊性シェルモールド用レジンコーテッドサンド。
【請求項５】
鉄、銅、ニッケル、コバルト及び亜鉛からなる群より選ばれる金属元素の酸化物の少なくとも１種を含有している請求項１乃至請求項４のうちの何れか１項に記載の高温易崩壊性シェルモールド用レジンコーテッドサンド。
【請求項６】
請求項１乃至請求項５のうちの何れか１項に記載のシェルモールド用レジンコーテッドサンドを用いて、造型して得られる造型物を、加熱硬化せしめてなることを特徴とする高温易崩壊性鋳型。
【請求項７】
請求項６に記載の鋳型を用いて金属溶湯の鋳造を行ない、その鋳造が終了した後、かかる鋳型内に形成された鋳物が２００℃以上の温度である状態下において、該鋳物を該鋳型から取り出し、直ちに熱処理を実施することを特徴とする鋳物の製造方法。
【請求項８】
前記金属溶湯がアルミニウム溶湯であり、前記熱処理が溶体化処理である請求項７に記載の鋳物の製造方法。
【発明の詳細な説明】
【技術分野】
【０００１】
本発明は、高温易崩壊性シェルモールド用レジンコーテッドサンド及びそれを用いて得られた高温易崩壊性鋳型、並びに鋳物の製造方法に係り、特に、高温下においても易崩壊性を示す鋳型の製造に好適に用いられるシェルモールド用レジンコーテッドサンドと、それを用いて得られる高温易崩壊性の鋳型、更にはそのような鋳型を用いて金属溶湯を鋳造し、目的とする鋳物を有利に製造する方法に関するものである。
【背景技術】
【０００２】
従来の砂型鋳造においては、鋳物砂を造型して得られる鋳型内において、溶融金属が冷却して凝固、固化した後に、かかる鋳型を構成する主型や砂中子の除去を行なう必要があるが、そのような鋳型、特に砂中子の除去方法としては、一般的に、鋳造してから鋳物の温度が常温付近になるまで冷却した後、ノックアウトマシン等の振動機を用いて鋳物に振動を与えて、砂中子を崩壊させることで、かかる砂中子の除去が行なわれている。しかし、砂中子には、バインダーとしてレジンが用いられているところから、かかるレジンにて鋳物砂が固着して、振動を与えただけでは容易に崩壊しなかったり、鋳物砂の除去に時間がかかったりする等の問題があった。
【０００３】
ところで、そのようなレジンにて固着された砂中子を崩壊させるには、かかるレジンを熱分解させる手法が採用されるのであるが、砂中子に含まれているレジンを熱分解させるためには、充分な熱量を砂中子に与える必要があり、例えば、アルミ鋳物の場合では、アルミニウムの溶融温度に近い温度で１〜２時間保持することにより、レジンを熱分解させ、砂中子を形成する鋳物砂の固化物を分解分離させることが出来る。その後、５〜６時間かけて冷却した後に、振動を与えることで砂中子を崩壊させ、鋳物砂の除去が行なわれる。しかし、この方法においても、高温ではレジンの粘性が高いことから、高温時に鋳物砂を除去するのは困難であり、振動を加えたとしてもエネルギーが吸収され、砂崩壊に有効に働かないため、砂中子を除去するには常温まで冷却させる必要があった。
【０００４】
また、特開平９−１８２９５２号公報や特開平１１−１８８４７７号公報においては、高圧水を噴射させて、鋳物の内部に吹き付けることにより、砂中子を粉砕して、鋳物内部から中子を除去する手法が、提案されている。しかしながら、高圧水を用いた場合にあっては、水が飛び散ることで現場が水浸しとなり、作業現場や作業者に防水対策を行なう必要性がある等、作業性が悪化すると共に、高圧水を噴射させる装置を用意する等の設備を必要とする問題や、除去した砂が水に濡れてしまうところから、砂を再生利用するには、砂を乾燥させる等の手間が掛かる等の問題があった。
【０００５】
このように、何れの方法においても、砂型鋳造により得られた鋳物から鋳物砂を除去するには、かかる鋳物を常温まで冷却させた後でなければならないものであった。ここで、特に、アルミニウムの鋳造においては、鋳物砂の除去を終えた後に、鋳物に熱処理（溶体化処理）を施すことで組織を調整し、素材の性能を向上させることが行なわれている。そのため、上記した従来の鋳物砂の除去方法では、鋳造後のアルミニウム鋳物を冷却して、その温度を一旦常温まで低下させてから、鋳物砂を除去し、その後熱処理炉に投入して、再度温度を上昇させる必要があったのであるが、それでは、冷却から再度昇温を行なうために時間がかかると共に、無駄な熱エネルギーを投入することにもなり、エネルギー消費の点においても、望ましいものではなかったのである。
【先行技術文献】
【特許文献】
【０００６】
【特許文献１】特開平９−１８２９５２号公報
【特許文献２】特開平１１−１８８４７７号公報
【発明の概要】
【発明が解決しようとする課題】
【０００７】
ここにおいて、本発明は、かくの如き事情を背景にして為されたものであって、その解決課題とするところは、高温の状態でも容易に崩壊させることの出来る鋳型を与える高温易崩壊性シェルモールド用レジンコーテッドサンド、及びそれを用いて得られた高温易崩壊性の鋳型、並びに、そのような鋳型を用いて鋳物を有利に製造する方法を提供することにある。
【課題を解決するための手段】
【０００８】
そして、本発明にあっては、上述せるような課題を解決するために、２００℃以上の温度で易崩壊性を示す鋳型を与え得るシェルモールド用レジンコーテッドサンドにして、フェノールとビスフェノールＡを質量比で５〜３０：９５〜７０の割合で用い、それらとアルデヒド成分とを反応させて得られるビスフェノールＡ変性フェノール樹脂にて、粒形係数が１．２以下である球状形状の骨材を被覆してなることを特徴とする高温易崩壊性シェルモールド用レジンコーテッドサンドを、その要旨とするものである。
【０００９】
なお、かかる本発明に従うシェルモールド用レジンコーテッドサンドの望ましい態様の一つによれば、前記骨材の密充填時のかさ密度は、１．８ｇ／ｃｍ3 以上である。
【００１０】
また、そのような本発明に従うシェルモールド用レジンコーテッドサンドは、有利には、（Ａ）アルカリ金属の酸素酸塩、（Ｂ）カルボン酸、多価アルコール及びリン酸エステルからなる群より選ばれる化合物の少なくとも１種、及び（Ｃ）鉄、銅、ニッケル、コバルト及び亜鉛からなる群より選ばれる金属元素の酸化物の少なくとも１種のうちの、少なくとも一つを含有していることが望ましい。
【００１１】
そして、本発明にあっては、上述の如きシェルモールド用レジンコーテッドサンドを用いて造型して得られる造型物を、加熱硬化せしめてなることを特徴とする高温易崩壊性鋳型をも、その要旨とするものである。
【００１２】
さらに、本発明にあっては、そのような本発明に従う鋳型を用いて金属溶湯の鋳造を行ない、その鋳造が終了した後、かかる鋳型内に形成された鋳物が２００℃以上の温度である状態下において、該鋳物を該鋳型から取り出し、直ちに熱処理を実施することを特徴とする鋳物の製造方法をも、その対象としている。
【００１３】
そして、そのような本発明に従う鋳物の製造方法においては、有利には、前記金属溶湯がアルミニウム溶湯であり、前記熱処理が溶体化処理であることを特徴としている。
【発明の効果】
【００１４】
このように、本発明にあっては、特定組成のビスフェノールＡ変性フェノール樹脂を用いて、球状形状の骨材を被覆して、シェルモールド用レジンコーテッドサンドを構成しているところから、そのようなレジンコーテッドサンドにて形成された鋳型（主型、中子）は、２００℃以上の高温下での機械的衝撃による砂崩壊性能が、効果的に向上せしめられ得ることとなるのである。
【００１５】
そして、そのような鋳型を用いることにより、所定の金属溶湯の鋳造作業において、鋳造後、鋳型を常温まで冷却して、鋳物からの砂の除去、所謂砂落しを行なわなくても、２００℃程度まで温度が低下した状態において砂落しを実施することが出来、その後の鋳物の再加熱を行なう工程において、常温まで冷却した場合に比べて、加える熱量を少なくして、作業時間を短縮することが出来る特徴があり、また省エネルギー化によって、コスト面においても低く抑えることが出来るという特徴を発揮するものである。
【図面の簡単な説明】
【００１６】
【図１】実施例において中子の崩壊性を測定するために用いた鋳造試験用砂型の縦断面説明図である。
【図２】実施例において廃中子を内包したアルミニウム合金鋳物の縦断面説明図である。
【発明を実施するための形態】
【００１７】
ところで、本発明に従うシェルモールド用レジンコーテッドサンド（ＲＣＳ）は、上述せるように、特定組成のビスフェノールＡ変性フェノール樹脂にて球状形状の骨材を被覆してなるものであるが、そこにおいて用いられる鋳物砂たる骨材は、球形を呈するものであって、その粒形係数が１．２以下である必要があり、より好ましくは１．０〜１．１であることが、望ましい。この粒形係数が１．２以下である骨材を用いることにより、充填性が良くなって、骨材同士の接点数が多くなるところから、同じ強度を発現するために必要なレジン量や添加物量を少なくすることが出来る特徴があり、これによって、砂崩壊のために必要な熱量を最小限に抑えることが可能となるのである。
【００１８】
ここで用いられる骨材の粒形係数は、一般に、粒子の外形形状を示す一つの尺度として採用され、粒形指数とも称されるものであって、その値が１に近付く程、球形（真球）に近付くことを意味しているものである。そして、そのような粒形係数は、公知の各種の手法で測定された砂表面積を用いて算出された値にて表わされるものであって、例えば、砂表面積測定器（ジョージ・フィッシャー社製）を用いて、１ｇあたりの実際の砂粒の表面積を測定し、それを、理論的表面積で除した値を意味するものである。なお、理論的表面積とは、砂粒が全て球形であると仮定した場合の表面積である。
【００１９】
そのような本発明に従う骨材としては、粒形係数が１．２以下であれば、如何なる公知の耐火性粒子も用いることが出来、例えば、ケイ砂や再生ケイ砂をはじめ、アルミナサンド、オリビンサンド、ジルコンサンド、クロマイトサンド等の特殊砂、フェロクロム系スラグ、フェロニッケル系スラグ、転炉スラグ等のスラグ系粒子、ムライト系粒子等の多孔質粒子、及びこれらの再生粒子、アルミナボール、マグネシアクリンカー等を挙げることが出来る。また、粒形係数が１．２以下の骨材である市販品としては、例えば、合成ムライトを主成分とするエスパール（山川産業株式会社；商品名）やルナモス（花王クェーカー株式会社；商品名）、アルミナ・ジルコニア・シリカ質溶融耐火物であるファインビーズ（ＡＧＣセラミックス株式会社；商品名）等を挙げることが出来るが、これに限定されるものではなく、本発明にて規定される粒形係数を満たす球状骨材であれば、何れも利用可能である。
【００２０】
また、本発明において用いられる骨材は、その密充填時のかさ密度が１．８ｇ／ｃｍ3 以上であることが望ましく、中でも、２．１〜２．５ｇ／ｃｍ3 であることが、より望ましい。かかるかさ密度が１．８ｇ／ｃｍ3 又はそれよりも高くなると、鋳型を造型した際に、鋳型重量が重く、骨材間の隙間が少なくなり、更に鋳造後に機械的衝撃を加えた際に、鋳型内部へその衝撃を効率よく伝えることが出来るようになる。なお、かかるかさ密度が高くなり過ぎると、鋳型の熱容量が増大するようになるところから、崩壊性が悪くならないように、かさ密度は、一般に、２．５ｇ／ｃｍ3 以下であることが望ましい。また、かさ密度が１．８ｇ／ｃｍ3 よりも小さくなると、骨材間の隙間が多くなり、機械的衝撃を内部に伝え難くなり、崩壊性の向上効果を低下せしめる恐れがある。
【００２１】
そして、本発明にあっては、上記した骨材（鋳物砂）の結合剤として機能する熱硬化性樹脂として、フェノール成分とアルデヒド成分とを反応せしめてフェノール樹脂を製造するに際して、かかるフェノール成分の所定割合をビスフェノールＡに置換して得られる、特定組成のビスフェノールＡ変性フェノール樹脂が用いられ、具体的には、フェノールとビスフェノールＡを質量比で５〜３０：９５〜７０の割合で用い、それらとアルデヒド成分とを反応させて得られるものが、用いられることとなる。なお、そのような反応に際して用いられるフェノールとしては、フェノールそのものの他、クレゾール、キシレノール、ｐ−ｔｅｒｔ−ブチルフェノール、ノニルフェノール等のアルキルフェノールを挙げることが出来、それらのうちの１種が単独で、或いは２種以上が組み合わされて、用いられることとなる。また、そのようなフェノールとビスフェノールＡに反応せしめられるアルデヒド成分としては、ホルマリン、パラホルムアルデヒド、トリオキサン、アセトアルデヒド、パラアルデヒド、プロピオンアルデヒド等を挙げることが出来る。
【００２２】
なお、フェノール成分として用いられるフェノールとビスフェノールＡの使用割合に関して、フェノールの質量比が５よりも少なくなると、耐熱性が著しく悪化するようになるために、鋳造した際に樹脂が熱分解し、熱間強度が低くなることから、焼付き欠陥等を生じたり、逆に発生するガスによって、ガス欠陥が発生する等の問題を生じる恐れがある。また、フェノールの質量比が３０よりも多くなると、耐熱性が高くなり過ぎて、熱間強度が高くなり、鋳造後における２００℃以上の高温状態での砂落し作業の進行に際し、従来の常温まで冷却した後に実施する場合に比して、鋳型には充分な熱量が加わっていないことから、砂の崩壊が悪くなる問題がある。
【００２３】
また、上記したフェノール（Ｐ）及びビスフェノールＡ（ＢＰＡ）からなるフェノール成分と、上記のアルデヒド成分とを反応せしめて、目的とするビスフェノールＡ変性フェノール樹脂を得るには、それら成分の配合モル比：Ｆ／（Ｐ＋ＢＰＡ）が０．４０〜０．８０となるような割合において、それらの成分を用いて、反応せしめることが、推奨される。また、かかる配合モル比の値が０．４０以上となるようにすることにより、目的とするビスフェノールＡ変性フェノール樹脂を充分な収率において得ることが出来る一方、０．８０以下とすることにより、得られた樹脂を用いて形成されるシェルモールド用レジンコーテッドサンドにて造型される鋳型の強度を、有利に向上せしめることが出来るようになる。
【００２４】
さらに、この本発明において用いられるフェノール樹脂の製造方法としては、特に制限されるものではなく、従来より公知の各種の手法を採用することが可能であって、例えば、シュウ酸、塩酸、硫酸、リン酸等の酸性物質や、アンモニア、水酸化ナトリウム、水酸化カルシウム等の塩基性物質や、有機酸金属塩、二価金属塩等の触媒を用いて、フェノール類とアルデヒド類とを反応させる手法が、有利に採用されることとなる。
【００２５】
そして、上述の如き所定の触媒を用いて、フェノール及びビスフェノールＡと通常のアルデヒド成分とを反応させるには、従来のフェノール樹脂の製造方法と同様にして行なわれることとなる。また、そのようにして得られるビスフェノールＡ変性フェノール樹脂は、固体状又は液体状（例えば、ワニス状又はエマルジョン等）の形態を呈するものであって、例えば、ヘキサメチレンテトラミン等の硬化剤乃至は硬化触媒の存在下又は非存在下において、加熱せしめることにより、熱硬化性を発現するものである。
【００２６】
ところで、本発明に従うシェルモールド用レジンコーテッドサンド（ＲＣＳ）の製造に際しては、上述せる如きビスフェノールＡ変性フェノール樹脂が、所定の骨材に対して混練せしめられて、そのような樹脂にて、骨材が被覆されることとなる。そこにおいて、レジンコーテッドサンド中のビスフェノールＡ変性フェノール樹脂の配合量は、使用する樹脂の種類や要求される鋳型の強度等を考慮して適宜に決定されるところであって、一義的に限定されるものではないが、一般に、骨材の１００質量部に対して、０．２〜２．０質量部程度の範囲内であり、好ましくは０．４〜１．５質量部、更に好ましくは０．６〜１．０質量部の範囲内である。なお、配合量が０．２質量部未満であると、鋳型造型の際に鋳型強度が低く、ハンドリング出来ない状態となる問題があり、また２質量部を超えるようになると、鋳型強度が高くなり過ぎて、崩壊性が悪化する傾向がある。
【００２７】
また、このようにして得られる本発明に従うレジンコーテッドサンドには、添加剤（Ａ）として、アルカリ金属の酸素酸塩が含有せしめられていることが望ましい。このアルカリ金属の酸素酸塩は、鋳込み後の鋳型崩壊性を向上させる役割を果たすものであって、その代表的な例としては、硝酸アルカリ金属塩、過マンガン酸アルカリ金属塩、モリブデン酸アルカリ金属塩、タングステン酸アルカリ金属塩等を挙げることが出来る。中でも、鋳型強度面から、硝酸アルカリ金属塩、モリブデン酸アルカリ金属塩、及びタングステン酸アルカリ金属塩が、好ましく用いられることとなる。更には、入手のし易さ、コスト、及び鋳型強度への影響等を考慮すると、硝酸カリウム、硝酸ナトリウム等に代表される硝酸のアルカリ金属塩が、特に好ましく用いられることとなる。なお、これらのアルカリ金属の酸素酸塩は、単独で用いられても、更には、その２種類以上を組み合わせて用いられても、何等差支えない。
【００２８】
そして、かかる添加剤（Ａ）は、その添加効果を奏し得るに充分な量において用いられることとなるのであるが、その配合量としては、一般に、ビスフェノールＡ変性フェノール樹脂（熱硬化性フェノール樹脂）の１００質量部に対して０．１〜５０質量部程度、特に鋳型強度への影響を考慮すると、好ましくは１〜２０質量部程度の割合が採用される。この配合量が０．１質量部未満となる少ない割合では、鋳込み後の鋳型崩壊性の改善効果が充分に認められず、また５０質量部を超えるような多量の配合量となると、鋳型強度が低下する傾向が生じるからである。
【００２９】
また、本発明に従うレジンコーテッドサンドには、更に、添加剤（Ｂ）として、カルボン酸、多価アルコール及びリン酸エステルからなる群より選ばれる化合物の少なくとも１種を含有せしめることが出来る。このような添加剤（Ｂ）は、上記した添加剤（Ａ）であるアルカリ金属の酸素酸塩との併用において、顕著な崩壊性向上効果を示し、特に２００℃以上の温度での鋳型の崩壊性向上に寄与せしめることが出来る。かかる添加剤（Ｂ）の具体例としては、例えば、マレイン酸、フマル酸、クエン酸、リンゴ酸、コハク酸、安息香酸、アジピン酸、ｏ−アミノ安息香酸、ｐ−アミノ安息香酸等のカルボン酸；トリメチルホスフェート、トリエチルホスフェート、トリブチルホスフェート、トリ−２−エチルヘキシルホスフェート、トリブトキシエチルホスフェート、トリフェニルホスフェート、ジエチル−Ｎ，Ｎ−ビス（２−ヒドロキシエチル）アミノメチルホスホネート、ブチルホスホン酸ジブチル等のリン酸エステル；プロピレングリコール、グリセリン、ネオペンチルグリコール、トリメチロールプロパン、ペンタエリスリトール、ポリビニルアルコール等の多価アルコールが挙げられるが、これらに限定されるものではない。また、これらの化合物は、単独で用いられ得る他、２種以上を組み合わせて用いられることとなる。
【００３０】
なお、かかる添加剤（Ｂ）成分の配合量としては、ビスフェノールＡ変性フェノール樹脂の１００質量部に対して、０．５〜２０質量部、より好ましくは１〜１０質量部の割合が採用される。その配合量が０．５質量部未満となると、特に２００℃以上での鋳型の崩壊性向上効果は認められず、また逆に２０質量部を超えるようになると、鋳型強度やレジンコーテッドサンドの融着点が低下する傾向がある。
【００３１】
さらに、本発明に従うレジンコーテッドサンドには、添加剤（Ｃ）として、鉄、銅、ニッケル、コバルト及び亜鉛からなる群より選ばれる金属元素の酸化物の少なくとも１種を含有せしめることが出来る。このような添加剤（Ｃ）を含有せしめることにより、鋳造した際に発生するヤニ量を低減することが出来、また鋳型の粘性を減少せしめて、振動を効率よく伝えることが可能となり、以て鋳型の崩壊を効率よく行なうことが出来ることとなる。そのような添加剤（Ｃ）成分に係る金属酸化物の好ましい具体例としては、例えば、酸化第一鉄、酸化第二鉄、四三酸化鉄、酸化第一コバルト、酸化第二コバルト、酸化第一ニッケル、酸化第二ニッケル、酸化第一銅、酸化第二銅及び酸化亜鉛等を挙げることが出来るが、勿論、これらに限定されるものではない。中でも、特に、鋳型強度の観点から、酸化第二銅が好ましく用いられることとなる。また、鉄酸化物の使用は、コスト面で有利となる。そして、これら金属酸化物は、単独で用いられてもよく、また２種以上を組み合わせて用いられてもよい。
【００３２】
なお、かかる添加剤（Ｃ）成分の配合量としては、ビスフェノールＡ変性フェノール樹脂の１００質量部に対して、一般に、１〜５０質量部程度、好ましくは５〜２０質量部の割合が採用されることとなる。その配合量が１質量部未満では、ヤニ量の低減効果が認められず、また逆に５０質量部を超えるようになると、鋳型強度が低下する傾向となるからである。
【００３３】
加えて、本発明に従うレジンコーテッドサンドには、上記した添加剤成分の他にも、更に必要に応じて、鋳型の物性改善等を目的として、従来、一般的に用いられている各種の添加剤が、適宜に配合されて、含有せしめられることとなる。中でも、シランカップリング剤、例えばγ−アミノプロピルトリエトキシシラン、γ−グリシドキシプロピルトリメトキシシラン等を、ビスフェノールＡ変性フェノール樹脂に対して０．０１〜５質量％程度の割合において添加することも有利に採用され、また、エチレンビスステアリン酸アマイドやメチレンビスステアリン酸アマイド等の滑剤等を含有させるようにすることも、好適に採用されるところである。
【００３４】
そして、上述の如き添加剤は、それぞれ、従来と同様な混合手法や時期において、ビスフェノールＡ変性フェノール樹脂や骨材に配合されて、レジンコーテッドサンド中に含有せしめられることとなるのである。例えば、それらの添加剤は、ビスフェノールＡ変性フェノール樹脂に予め配合された後、所定の骨材と混練されたり、或いは、それら添加剤とビスフェノールＡ変性フェノール樹脂とが同時に骨材と混練されたりする他、ビスフェノールＡ変性フェノール樹脂と骨材との混練中に、それらの添加剤を添加、配合せしめるようにすることも可能である。更に、骨材に予め添加剤を配合して、ビスフェノールＡ変性フェノール樹脂と混練するようにすることも可能である。
【００３５】
ところで、本発明に従うレジンコーテッドサンドを製造する方法としては、特に限定されるものではなく、ドライホットコート法やセミホットコート法、コールドコート法、粉末溶剤法等の、従来から公知の方法が、何れも採用され得るところであるが、本発明にあっては、特に、ワールミキサーやスピードミキサー等の混練機内において、所定の温度、例えば１００〜１６０℃程度の温度に予熱された骨材と、有機粘結剤を構成するビスフェノールＡ変性フェノール樹脂とを混練した後、公知の所定の硬化剤、例えばヘキサメチレンテトラミン等の水溶液を加えると共に、送風冷却により、塊状内容物を粒状に崩壊させて、ステアリン酸カルシウム等の滑材を加える、所謂ドライホットコート法の採用が推奨される。また、本発明に従うビスフェノールＡ変性フェノール樹脂や硬化剤を骨材と混練せしめるタイミングは、適宜に選定され得るところであって、単独に順次混練せしめられる他、適宜に組み合わせて、混練せしめるようにすることも可能である。
【００３６】
次いで、上述の如くして得られるレジンコーテッドサンドを用いて、シェルモールド鋳型の如き所定の鋳型を造型するに際しては、かかるレジンコーテッドサンドの加熱硬化を図るべく、加熱下において、目的とする鋳型の造型が行なわれることとなるが、そのような加熱造型方法としては、特に限定されるものではなく、従来から公知の手法が、何れも有利に用いられることとなる。例えば、上述せる如きレジンコーテッドサンドを、目的とする鋳型を与える所望の形状空間を有する、１５０℃〜３００℃程度に加熱された成形型内に、重力落下方式や吹込方式等によって充填せしめ、硬化させた後、かかる成形型から硬化した鋳型を抜型することにより、目的とする鋳造用鋳型を得ることが出来るのである。
【００３７】
なお、本発明にあっては、かくの如くして得られる鋳型は、常温の雰囲気下において、０．４５Ｗ／Ｋ・ｍ以上の熱伝導率を有していることが望ましく、そのために、用いられる骨材が適宜に選択されることとなる。このように、鋳型の熱伝導率が０．４５Ｗ／Ｋ・ｍ以上となるようにすることにより、金属溶湯からの熱を効率的に鋳型内部へ伝えることが出来、鋳型内部の崩壊性を向上させることが出来るのである。また、通常は、鋳型の曲げ強度は４０ｋｇｆ／ｃｍ2 以上であれば、実用に耐えられ得るものであるが、高温時の易崩壊性を実現するにあたって、高温でも鋳型を崩れ易くさせるために、鋳型の強度を低下させることが望まれるところであるが、本発明にあっては、４０ｋｇｆ／ｃｍ2 以上、より望ましくは５０ｋｇｆ／ｃｍ2 以上の曲げ強度を維持しながら、高温時の易崩壊性を実現しているのである。
【００３８】
また、上述の如くして得られたシェルモールド鋳型を用いて、アルミニウム溶湯等の所定の金属溶湯の鋳造を行なうに際して、その手法には、特に限定されるものではなく、従来から公知の手法が、何れも有利に用いられ得るところである。例えば、上記で得られた鋳型に、溶解されたアルミ合金金属を、重力鋳造方式、低圧鋳造方式等によって充填せしめ、凝固（固化）させるようにする。次いで、その凝固の後、通常であれば、かかる鋳型から凝固した鋳物を取り出すために、かかる鋳物が常温になるまで冷却した後、ノックアウトマシン等の振動機を用いて鋳物に振動を与えて、鋳型を崩壊させることで、鋳型を除去する手法が採用されるのであるが、本発明に従うレジンコーテッドサンドを用いた場合にあっては、その鋳型から、凝固した鋳物を、２００℃以上、具体的には２００〜２５０℃程度、好ましくは２００〜２３０℃程度の温度で取り出し、そして鋳物に振動を与えることによって、鋳型を崩壊させて、鋳型（鋳物砂）を除去するようにすることが出来るのである。
【００３９】
このため、本発明によれば、鋳造して得られた鋳物の、その後の熱処理工程において、室温まで冷却させることなく、溶体化処理炉等の二次焼成炉に鋳物を入れて、所定の熱処理を実施することが出来、これによって、２００℃程度から常温までの冷却時間と、常温から２００℃までの再加熱時間を短縮することが出来ることに加えて、更に、再加熱のための熱エネルギーを低減することも可能となるのである。なお、そのような鋳物に対する熱処理は、鋳造される金属溶湯の種類に応じて、適宜に選定されるところであって、アルミニウム溶湯を用いた場合にあっては、熱処理として溶体化処理が有利に採用されるところであり、また鉄材質の鋳物にあっては、焼入れや焼鈍等の熱処理が採用されることとなる。
【実施例】
【００４０】
以下に、本発明の実施例を幾つか示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等が加えられ得るものであることが、理解されるべきである。
【００４１】
なお、以下の記載において、部及び％は、特に断わらない限り、それぞれ質量部及び質量％を意味するものである。また、製造されたシェルモールド用レジンコーテッドサンド（ＲＣＳ）の各特性は、それから得られた鋳型の特性も含んで、下記の試験法に従って、測定されたものである。
【００４２】
−かさ密度−
ＪＩＳ  Ｒ９３０１−２−３「アルミナ粉末−第２部：物性測定法−３：軽装かさ比重及び重装かさ比重」に準拠して、採取された骨材１００ｇ を、一度に漏斗を通してメスシリンダーに落し込み、その後メスシリンダーに振動をかけて、密充填させた後、そのメスシリンダーにおける充填体積を測定して、密充填時のかさ比重を求めた。
【００４３】
−粒形係数−
砂表面積測定器（ジョージ・フィッシャー社製）を用いて、１ｇあたりの実際の砂粒（骨材）の表面積を測定し、その値を、砂粒が全て球形であると仮定した場合の表面積である理論的表面積で除した値を、粒形係数とした。
【００４４】
−曲げ強度−
それぞれのＲＣＳを用いて造型して得られたテストピースを、２５０℃×６０秒間焼成した後、冷却して、常温下において、ＪＩＳ  Ｋ−６９１０に準拠して、曲げ強度を測定した。
【００４５】
−熱伝導率−
それぞれのＲＣＳを用いて造型した後、２５０℃×６０秒の焼成を行なうことにより、長さ：２００ｍｍ、幅：２５．４ｍｍ、高さ：２５．４ｍｍのテストピース鋳型を作製し、それを、常温状態で、迅速熱伝導率計：Kemthem  ＱＴＭ-Ｄ３（京都電子工業株式会社製）を用いて、ＪＩＳ  Ｒ−２６１６（２００１）に準拠した熱線法（プローブ法）により、熱伝導率を測定した。
【００４６】
−中子崩壊性試験−
先ず、図１に示されるように、予め各々のＲＣＳで作製された、上部に溶湯注入口２と下部に中子の幅木固定部４（この部分は鋳物からの廃中子の排出口となる）を有する半割れ中空主型６（幅：１１０ｍｍ、長さ：１４０ｍｍ、厚さ：１１０ｍｍ）内に、同じＲＣＳを用いて作製した幅木部８を有する円形無空中子１０（試験片。直径：４７ｍｍ、高さ：４９ｍｍ）を幅木固定部４で接着固定した後、更に相方中空主型６を接着固定して、鋳造試験用砂型１２を作製する。次に、この鋳造試験用砂型１２の溶湯注入口２からアルミニウム合金溶湯（温度：７１０±５℃）を注湯し、凝固せしめた後、主型６を壊して、図２に示す円形の廃中子排出口１４（直径：１６ｍｍ）を有する鋳物１６を取り出す。そして、所定の温度となったところで、かかる得られた鋳物１６に対して、圧力：０．２ＭＰａにて、エアーハンマーにより３０秒間の衝撃を与え、排出口１４から排出される中子砂の質量を測定する。その後、エアーハンマーや熱処理等で中子砂を全て排出させて排出中子砂の総質量を測定する。
【００４７】
なお、中子の崩壊性は、エアーハンマーで３０秒間衝撃を与えて排出された中子砂質量を排出中子砂の総質量で除した質量％で表示し、その数値が大きくなる程、中子の崩壊性はよいと判断する。
【００４８】
−低圧鋳造試験−
それぞれのＲＣＳを用いてシリンダーヘッド中子を造型し、その得られた中子の重量を測定した後、かかる中子を低圧鋳造機にセットせしめ、そしてアルミニウム合金溶湯を注湯して、それぞれ２０個のアルミニウム合金鋳物からなるシリンダーヘッドを作製した。次いで、その得られたシリンダーヘッドの重量を測定した後、鋳物表面温度を測定し、所定の温度になったところで、エアーハンマー打撃処理（圧力：０．２ＭＰａ）を３０秒間行ない、そしてシリンダーヘッドの重量を再び測定して、打撃処理前後の鋳物重量の差を求め、更にその差を中子重量で除した質量％より、中子の崩壊性（％）を算出した。
【００４９】
＜樹脂の製造＞
−樹脂製造例１−
温度計、撹拌装置及びコンデンサーを備えた反応容器に、フェノールの２００部、ビスフェノールＡの８００部、４７％ホルマリンの２１８部及びシュウ酸の３部を投入した。次いで、反応容器を徐々に昇温して、還流温度に到達せしめた後、１２０分間還流反応させ、更に常圧下にて脱水を行なった後、減圧下にて１８０℃になるまで加熱して、未反応フェノールを除去することにより、ビスフェノールＡ変性フェノール樹脂ａ（ＢＰＡ配合率：８０％）を得た。
【００５０】
−樹脂製造例２−
フェノールの１００部、ビスフェノールＡの９００部、４７％ホルマリンの１９２部及びシュウ酸の３部を投入したこと以外は、上記製造例１と同様の手順に従って、ビスフェノールＡ変性フェノール樹脂ｂ（ＢＰＡ配合率：９０％）を得た。
【００５１】
−樹脂製造例３−
フェノールの２０部、ビスフェノールＡの９８０部、４７％ホルマリンの１７３部及びシュウ酸の３部を投入したこと以外は、前記製造例１と同様の手順に従って、ビスフェノールＡ変性フェノール樹脂ｃ（ＢＰＡ配合率：９８％）を得た。
【００５２】
−樹脂製造例４−
フェノールの４００部、ビスフェノールＡの６００部、４７％ホルマリンの２６７部及びシュウ酸の３部を投入した以外は、前記製造例１と同様の手順に従って、ビスフェノールＡ変性フェノール樹脂ｄ（ＢＰＡ配合率：６０％）を得た。
【００５３】
−樹脂製造例５−
フェノールの１０００部、４７％ホルマリンの４５１部及びシュウ酸の３部を投入した以外は、前記製造例１と同様の手順に従って、フェノール樹脂ｅ（ＢＰＡ配合率：０％）を得た。
【００５４】
＜ＲＣＳの製造＞
−実施例１−
スピードミキサー内に、約１４０〜１５０℃に温度調整した骨材（アルミナ・ジルコニア・シリカ質溶融耐火物：ＡＧＣセラミックス株式会社製ＦＩＮＥ−ＢｚのＡＺ０５−１）の５０００部と、樹脂ａの３５部、硝酸カリウムの５．２５部、トリブチルホスフェートの１．４部、及び酸化銅の５．２５部を投入して、５０秒間混錬した。次いで、ヘキサメチレンテトラミンの８．０５部を水５２．５部に溶解させて得られたヘキサ水溶液を全量添加して、形成される塊状物が砂粒状に崩壊するまで混練を続けつつ送風冷却し、更に、ステアリン酸カルシウムの５部を添加して、５秒間混合することにより、シェルモールド用ＲＣＳ（ＲＣＳ１）を得た。
【００５５】
−実施例２〜１０−
実施例１において、アルミナ・ジルコニア・シリカ質溶融耐火物からなる骨材（ＦＩＮＥ−ＢｚのＡＺ０５−２、ＡＺ１０、ＡＺ０５−３、ＡＺ２０、ＡＺ３０：ＡＧＣセラミックス株式会社製）を、それぞれ、表１及び表２に示される配合割合に変更したこと、及び実施例７においては樹脂ｂを用いたこと以外は、実施例１と同様にして、それぞれ、シェルモールド用ＲＣＳ（ＲＣＳ２〜１０）を得た。
【００５６】
−実施例１１−
実施例において、骨材（溶融砂：山川産業株式会社製エスパール）を、表２に示される配合割合とし、樹脂ａを４０部と変更したこと以外は、実施例１と同様にして、シェルモールド用ＲＣＳ（ＲＣＳ１１）を得た。
【００５７】
−実施例１２−
実施例１において、骨材（火炎溶融砂：花王クエーカー株式会社製ルナモス）を、表２に示される配合割合とし、樹脂ａを４０部と変更したこと以外は、実施例１と同様にして、シェルモールド用ＲＣＳ（ＲＣＳ１２）を得た。
【００５８】
−比較例１−
実施例１において、骨材（輸入珪砂：エム・シー鉱産株式会社販売のフラタリー）を、下記表３に示される配合割合とし、樹脂ａを６２．５部と変更したこと以外は、実施例１と同様にして、シェルモールド用ＲＣＳ（比較ＲＣＳ１）を得た。
【００５９】
−比較例２−
実施例１において、樹脂ａから樹脂ｃに変更し、骨材（アルミナ・ジルコニア・シリカ質溶融耐火物：ＡＧＣセラミックス株式会社製ＡＺ１０）を、下記表３に示される配合割合に変更したこと以外は、実施例１と同様にして、シェルモールド用ＲＣＳ（比較ＲＣＳ２）を得た。
【００６０】
−比較例３、４−
実施例１において、樹脂ａから樹脂ｄ又は樹脂ｅに変更し、骨材（アルミナ・ジルコニア・シリカ質溶融耐火物：ＡＧＣセラミックス株式会社製ＡＺ１０）を、下記表３に示される配合割合に変更したこと以外は、実施例１と同様にして、シェルモールド用ＲＣＳ（比較ＲＣＳ３、４）を得た。
【００６１】
次いで、上記の実施例１〜１２及び比較例１〜４で得られた各種のＲＣＳについて、前記した試験法に従って、曲げ強度の測定、熱伝導率の測定、中子崩壊試験、及び低圧鋳造試験を実施し、それらの結果を、下記表１〜表３に併せ示した。
【００６２】
【表１】
2014161883.tif 000002
【００６３】
【表２】
2014161883.tif 000003
【００６４】
【表３】
2014161883.tif 000004
【００６５】
かかる表１〜表３の結果より明らかなように、本発明に従う実施例１乃至実施例１２のＲＣＳ１〜１２においては、中子崩壊試験において、鋳物表面温度が２５０℃で５０％以上の崩壊性を有し、また低圧鋳造試験では、鋳物表面温度が２３０℃で７０％以上の崩壊性を有しており、本発明に従うＲＣＳが２００℃以上の温度で易崩壊性を示していることが認められる。そして、比較例１の結果より、粒形係数が１．２以下の球形状である骨材を用いる必要があり、また比較例２〜４の結果より、フェノールとビスフェノールＡを質量比で５〜３０：９５〜７０の範囲で反応させたビスフェノールＡ変性フェノール樹脂を用いる必要があることが、理解されるのである。更に、それら実施例や比較例の結果より、骨材の密充填時のかさ密度が、１．８ｇ／ｃｍ3 以上であることにより、高温の崩壊性がより高くなっていることを認めることが出来る。
【符号の説明】
【００６６】
２    溶湯注入口                      ４    幅木固定部
６    主型                            ８    幅木部
１０  中子                            １２  砂型
１４  廃中子排出口                    １６  鋳物
【図１】
2014161883.tif 000005
【図２】
2014161883.tif 000006